(57)【特許請求の範囲】
【請求項１】
平均繊維長０．１〜１０μｍ、平均繊維径１〜１００ｎｍ、及び酸基量が０．２〜２．２ｍｍｏｌ／ｇであるセルロースナノファイバーと、金属−有機構造体とからなる複合体であって、金属−有機構造体における金属イオンの一部が、セルロースナノファイバーの酸基に結合している、複合体、及び
気体透過性のセルロース基材
を組み合せてなるフィルター。
【請求項２】
複合体が、膜状に成形されている、請求項１に記載のフィルター。
【請求項３】
金属−有機構造体が極性の有機配位子を含む、請求項１または２に記載のフィルター。
【請求項４】
金属−有機構造体が、亜鉛と２−イミダゾールカルバルデヒドとからなる、請求項１〜３のいずれか１項に記載のフィルター。
【請求項５】
基材の表面に紙力増強剤が付与されている、請求項１〜４のいずれか１項に記載のフィルター。
【請求項６】
基材が、表面にポリアミドポリアミンエピクロロヒドリンを付与されたセルロース由来の紙である、請求項５に記載のフィルター。 
【発明の詳細な説明】
【技術分野】
【０００１】
本発明は、金属−有機構造体（Ｍｅｔａｌ−Ｏｒｇａｎｉｃ Ｆｒａｍｅｗｏｒｋ： ＭＯＦ）とセルロースナノファイバーとからなる複合体に関する。
【背景技術】
【０００２】
近年、環境汚染の原因となる各種排出ガスの処理技術において、省エネルギーなガス分離技術が望まれており、その中でも気体を分子の大きさの違いで分離するゼオライト等の多孔性材料を分子ふるい膜として利用したガス分離技術の開発が進められている。
【０００３】
金属−有機構造体（Ｍｅｔａｌ−Ｏｒｇａｎｉｃ Ｆｒａｍｅｗｏｒｋ： ＭＯＦ）は、金属イオンと有機配位子との自己組織化反応により得られる多孔性材料である。ＭＯＦは、高い比表面積を有し、ゼオライトのようにガスを貯蔵・吸着する特性を有する。ＭＯＦの金属イオンと有機配位子との組み合わせを変えることにより、形状や孔径、化学的性質などにおいて、多彩な設計が可能である。近年、気体分子と同程度のサイズの孔径を持つＭＯＦをポリマー支持体に分散担持させることでガス分離能を付与した複合化膜の開発が行われている。
【０００４】
非特許文献１には、金属−有機構造体（ＭＯＦ）の一種であるＺＩＦ−９０（ｚｅｏｌｉｔｉｃ ｉｍｉｄａｚｏｌａｔｅ ｆｒａｍｅｗｏｒｋ−９０）と、ポリイミドとの複合化膜を用いて、二酸化炭素ガスとメタンガスとの混合物からメタンを排除したことが記載されており、二酸化炭素ガスとメタンガスとの透過選択率（ＣＯ２／ＣＨ４ｓｅｌｅｃｔｉｖｉｔｙ）は、３０〜４０％程度であったことが示されている。
【先行技術文献】
【非特許文献】
【０００５】
【非特許文献１】Bae et al., "A High-Performance Gas-Separation Membrane Containing Submicrometer-Sized Metal-Organic Framework Crystals," Angew. Chem. Int. Ed. 2010, 49, 9863-9866
【発明の概要】
【発明が解決しようとする課題】
【０００６】
非特許文献１に示されるようなＭＯＦをポリマー支持体に担持させた複合化膜では、ポリマー支持体とＭＯＦとの間に生じる隙間部分や、ポリマー支持体自体から気体がリークすることがあるため、高いガス分離性能（気体選択性）が得られにくいという問題があった。
【０００７】
本発明は、高いガス分離性能を有する複合体を提供することを目的とする。
【課題を解決するための手段】
【０００８】
本発明者らは、鋭意検討した結果、特定の酸基量を有するセルロースナノファイバーをＭＯＦの支持体として用いることにより、高いガス分離性能を有する複合体を得ることができることを見出した。本発明は、これに限定されないが、以下を含む。
（１）平均繊維長０．１〜１０μｍ、平均繊維径１〜１００ｎｍ、及び酸基量が０．２〜２．２ｍｍｏｌ／ｇであるセルロースナノファイバーと、金属−有機構造体とからなる複合体。
（２）膜状に成形された（１）に記載の複合体。
（３）金属−有機構造体における金属イオンの一部が、セルロースナノファイバーの酸基に結合している、（１）または（２）に記載の複合体。
（４）金属−有機構造体が極性の有機配位子を含む、（１）〜（３）のいずれか１項に記載の複合体。
（５）金属−有機構造体が、亜鉛と２−イミダゾールカルバルデヒドとからなる、（１）〜（４）のいずれか１項に記載の複合体。
（６）（１）〜（５）のいずれか１項に記載の複合体に、気体透過性の基材を組み合せてなるフィルター。
（７）基材が、表面にポリアミドポリアミンエピクロロヒドリンを付与されたセルロース由来の紙である、請求項６に記載のフィルター。
【発明の効果】
【０００９】
酸基を有するセルロースナノファイバーを、ＭＯＦを担持する支持体とすることにより、高いガス分離性能を有する複合体を提供することができる。
【００１０】
セルロースナノファイバー単独からなる膜（支持体）は、非常に高いガスバリア性を示すが、ここに、分離する気体に応じた孔径を有するＭＯＦを担持させて複合体とすることにより、セルロースナノファイバーの膜の緻密さを維持しつつ、ＭＯＦの孔径に応じたサイズの孔を形成させることができることを見出した。これにより、ＭＯＦの孔径よりも小さいサイズの気体分子のみが複合体を通過するようになり、一方、ＭＯＦの孔径よりも大きいサイズの気体分子は支持体の高いガスバリア性によって複合体を通過できないから、ＭＯＦの孔径に応じて、高い選択性でガスを分離することができるようになる。
【００１１】
また、セルロースナノファイバーの酸基とＭＯＦの金属イオンとの相互作用でセルロースナノファイバー（支持体）とＭＯＦとの間で高い密着性が得られることにより、従来のＭＯＦを用いたガス分離膜に見られるような支持体とＭＯＦとの間の隙間が生じにくくなり、隙間部分からの気体のリークが減少するので、高い選択性でガスを分離することができるようになる。
【図面の簡単な説明】
【００１２】
【図１】図１は、セルロースナノファイバー表面の酸基に結合した金属イオンを足場としてＭＯＦが形成されているＭＯＦ−ＴＯＣＮ（ＴＥＭＰＯ酸化セルロースナノファイバー）複合体の概略図である。
【図２】ＭＯＦ結晶、ＴＯＣＮ膜、及び本発明のＭＯＦ−ＴＯＣＮ複合化膜のＸＲＤ分析結果を表したものである。
【図３】ａ）は、参考例１のＭＯＦ結晶のＳＥＭ画像である。ｂ）及びｅ）は、ＭＯＦ−ＴＯＣＮ複合化膜の表面のＳＥＭ画像である。ｃ）は、ＭＯＦ−ＴＯＣＮ複合化膜の断面のＳＥＭ画像である。ｄ）は、比較例２のＴＯＣＮ膜の表面のＳＥＭ画像である。
【図４】本発明のＭＯＦ−ＴＯＣＮ複合化膜のＥＤＳ分析の結果である。
【図５】ガス分離装置の概要図である。
【図６】比較例１（ｐａｐｅｒ）、実施例２（ＭＯＦ−ＴＯＣＮ＠ｐａｐｅｒ）、及び比較例２（ＴＯＣＮ＠ｐａｐｅｒ）のガス透過流量を比較したグラフである。
【発明を実施するための形態】
【００１３】
本発明の複合体は、特定の酸基量を有するセルロースナノファイバーと、金属−有機構造体（ＭＯＦ）とからなる。
【００１４】
（１）セルロースナノファイバー
本発明に用いられるセルロースナノファイバーは、０．２〜２．２ｍｍｏｌ／ｇの酸基量を有し、平均繊維長が０．１〜１０μｍ、平均繊維径が１〜１００ｎｍである。ここで、「酸基」とは、カルボキシル基（−ＣＯＯＨ）とカルボキシレート基（−ＣＯＯＲ）を表し、「酸基量」とは、絶乾１ｇのセルロースナノファイバーに含まれるカルボキシル基とカルボキシレート基の合計の量を表す。このようなセルロースナノファイバーは、セルロース原料（以下、単に「セルロース」と呼ぶこともある）に酸基を導入した後に、解繊することにより、得ることができる。
【００１５】
酸基を導入するセルロース原料としては、グルコースがβ−１，４−グリコシド結合した多糖類であるセルロースまたはその誘導体のいずれも使用することができる。特に、結晶性のセルロースを用いると、セルロースナノファイバー支持体とした際の強度が高く、溶媒に溶解しにくく、またガスバリア性が高いといった利点が得られるので好ましい。結晶性のセルロースとしては、植物、バクテリア、藻類、および動物由来の天然セルロースを例示することができ、特に植物由来または動物由来（特にホヤ由来）の天然セルロースは好ましい。結晶性セルロースの結晶構造は、特に限定されず、例えば、天然セルロースであれば、セルロースＩ型（Ｉα型、Ｉβ型）の結晶構造を有している。
【００１６】
セルロース原料に酸基を導入する方法としては、公知の方法を用いればよい。例えば、Ｎ−オキシル化合物と、臭化物、ヨウ化物、又はこれらの混合物との存在下で、酸化剤を用いてセルロース原料を酸化することにより、セルロース原料に酸基を導入することができる。この酸化反応では、セルロース表面のグルコピラース環のＣ６位の一級水酸基が選択的にカルボキシル基またはカルボキシレート基へと酸化される。酸化反応時のセルロースの濃度は特に限定されないが、５質量％以下が好ましい。
【００１７】
Ｎ−オキシル化合物とは、ニトロキシラジカルを発生しうる化合物をいう。Ｎ−オキシル化合物としては、目的の酸化反応を促進できるＮ−オキシル化合物であれば、いずれを用いてもよい。例えば、２，２，６，６−テトラメチルピペリジン−１−オキシル（ＴＥＭＰＯ）や、その誘導体（例えば、４−ヒドロキシＴＥＭＰＯなど）、またはアザアダマンタン型のニトロキシラジカルを用いることができる。Ｎ−オキシル化合物の使用量は、セルロースを酸化できる触媒量であれば特に制限されない。例えば、絶乾１ｇのセルロースに対して、０．０１〜１０ｍｍｏｌが好ましく、０．０１〜１ｍｍｏｌがより好ましく、０．０５〜０．５ｍｍｏｌがさらに好ましい。
【００１８】
臭化物とは、臭素を含む化合物をいい、ヨウ化物とは、ヨウ素を含む化合物をいう。それらの例には、水中で解離してイオン化することが可能な臭化アルカリ金属およびヨウ化アルカリ金属が含まれる。臭化物及び／またはヨウ化物の使用量は、酸化反応を促進できる範囲で選択すればよい。例えば、絶乾１ｇのセルロースに対して、臭化物およびヨウ化物の合計量で、０．１〜１００ｍｍｏｌが好ましく、０．１〜１０ｍｍｏｌがより好ましく、０．５〜５ｍｍｏｌがさらに好ましい。
【００１９】
酸化剤としては、公知のものを使用でき、例えば、ハロゲン、次亜ハロゲン酸、亜ハロゲン酸、過ハロゲン酸またはそれらの塩、ハロゲン酸化物、過酸化物などを使用できる。中でも、安価で環境負荷の少ない次亜塩素酸ナトリウムは好ましい。酸化剤の適切な使用量は、例えば、絶乾１ｇのセルロースに対して、０．５〜５００ｍｍｏｌが好ましく、０．５〜５０ｍｍｏｌがより好ましく、１〜２５ｍｍｏｌがさらに好ましく、３〜１０ｍｍｏｌが最も好ましい。また、例えば、Ｎ−オキシル化合物１ｍｏｌに対して１〜４０ｍｏｌが好ましい。この酸化剤は酸化反応の開始前に系内に必要量をすべて添加してもよいが、酸化反応中に逐次添加する方が好ましい。
【００２０】
セルロースの酸化反応は、比較的温和な条件であっても効率よく進行するため、温度は４〜４０℃が好ましく、また１５〜３０℃程度の室温であってもよい。反応の進行に伴ってセルロース中に酸基が生成するため、反応液のｐＨの低下が認められる。反応を効率よく進行させるためには、水酸化ナトリウム水溶液などのアルカリ性溶液を添加して、反応液のｐＨを８〜１２、好ましくは１０〜１１程度に維持することが好ましい。反応媒体は、取扱い性の容易さや、副反応が生じにくいこと等から、水が好ましい。酸化反応時間は、酸化の進行の程度に従って適宜設定することができ、通常は０．５〜６時間、例えば、０．５〜４時間程度である。
【００２１】
酸化反応は、２段階に分けて実施してもよい。例えば、１段目の反応終了後に濾別して得られた酸化セルロースを、再度、同一または異なる反応条件で酸化させることにより、１段目の反応で副生する食塩による反応阻害を受けることなく、効率よく酸化させることができる。
【００２２】
セルロース原料への酸基の導入量（酸基量）は、上記した酸化剤の添加量、反応時間等をコントロールすることにより調整することができる。
【００２３】
このようにして得た酸化セルロースを、公知の方法で解繊することにより、セルロースナノファイバーを得ることができる。例えば、酸化セルロースを水等の媒体に懸濁し、ここに、高速回転式、コロイドミル式、高圧式、ロールミル式、超音波式などの装置を用いて強力なせん断力を印加することによって、酸化セルロースの繊維を、ナノオーダーの繊維幅を有するセルロースのミクロフィブリルへと解繊することができる。解繊時の懸濁液における酸化セルロースの濃度は、特に限定されないが、０．３％（ｗ／ｖ）以上が好ましく、１〜８％（ｗ／ｖ）程度がより好ましい。
【００２４】
本発明に用いるセルロースナノファイバーは、絶乾１ｇのセルロースナノファイバーに対して０．２〜２．２ｍｍｏｌの酸基量を有する。好ましくは０．２〜２ｍｍｏｌ、さらに好ましくは０．５〜１．８ｍｍｏｌ／ｇである。セルロースナノファイバーの酸基量は、酸化セルロースの酸基量と通常は等しいため、上述の通り、セルロース原料酸化時の酸化剤の添加量や反応時間等をコントロールすることにより、調整することができる。
【００２５】
セルロースナノファイバー又は酸化セルロースにおける酸基量は、次の方法で測定することができる：
セルロースナノファイバー又は酸化セルロース試料を乾燥して精秤し、０．５〜１質量％のスラリー６０ｍＬを調製する。スラリーのｐＨを、０．１ｍｏｌ／Ｌの塩酸水溶液によって約２．５に調整する。その後、０．０５ｍｏｌ／Ｌの水酸化ナトリウム水溶液を滴下して電気伝導度測定を行う。測定はｐＨが約１１になるまで続ける。電気伝導度の変化が緩やかな弱酸の中和段階を示すまでに消費された水酸化ナトリウム量（Ｖ）から、下式を用いて酸基量Ｘを求める：
Ｘ（ｍｍｏｌ／ｇ）＝Ｖ（ｍＬ）×０．０５／試料の質量（ｇ）
酸基量Ｘは、乾燥試料１ｇにおけるカルボキシル基量およびカルボキシレート基量の合計を示す。
【００２６】
セルロースナノファイバーの表面における酸基は、金属−有機構造体（ＭＯＦ）の担持接点となるため、セルロースナノファイバー表面に酸基が高密度で存在することは好ましい。セルロースナノファイバーの表面における酸基の密度は、単位表面積あたりの酸基量で表すことができる。表面積は、ＢＥＴ法等の公知の方法で測定することができる。また、単位表面積あたりの酸基量は、単位表面積あたりの荷電量で表すこともでき、０．０１〜０．６Ｃ／ｍ２程度の範囲が好ましい。荷電量は、セルロースナノファイバーの酸基量、表面積、およびファラデー定数により求めることができる。
【００２７】
本発明に用いるセルロースナノファイバーは、平均繊維長が０．１〜１０μｍであり、平均繊維径が１〜１００ｎｍである。セルロースナノファイバーの繊維長と繊維径は、酸化セルロースの酸基量、または酸化セルロースを解繊する際のせん断力の強さをコントロールすることによって、調整することができる。セルロースナノファイバーの平均繊維長及び平均繊維径は走査型または透過型電子顕微鏡像（ＳＥＭまたはＴＥＭ）、あるいは原子間力顕微鏡像（ＡＦＭ）などを用いて求めることができる。
【００２８】
（２）金属−有機構造体（Ｍｅｔａｌ−Ｏｒｇａｎｉｃ Ｆｒａｍｅｗｏｒｋ： ＭＯＦ）
金属−有機構造体（Ｍｅｔａｌ−Ｏｒｇａｎｉｃ Ｆｒａｍｅｗｏｒｋ： ＭＯＦ）は、金属イオンと有機配位子との自己組織化反応により得られる多孔性材料である。有機配位子が金属イオンを連結することにより、内部に空間（細孔）を持つ結晶性の高分子構造が得られる。ＭＯＦは、結晶内に非常に大きな比表面積を有する。また、金属イオンと有機配位子をそれぞれ適宜選択して組み合わせることにより、孔径やトポロジーを調節することが可能である。
【００２９】
本発明に用いるＭＯＦを形成するための金属イオンは、目標とする構造設計に応じて選択すればよい。一般的には、Ｃｏ２＋、Ｎｉ２＋、Ｃｕ２＋、Ｚｎ２＋、Ａｌ３＋、Ｍｎ２＋、Ｆｅ２＋、Ｆｅ３＋、Ｃｒ３＋、Ｃｒ６＋等が多く用いられる。
【００３０】
ＭＯＦを形成するための有機配位子も、目標とする構造設計に応じて選択すればよい。一般的には、酸素ドナー性配位子および窒素ドナー性配位子が多く用いられ、代表的な配位子としては、テレフタル酸、４，４’−ビピリジル、イミダゾール、２−イミダゾールカルバルデヒド、１，４−ベンゼンジカルボキシレート、１，４−ジアザビシクロ［２．２．２．］オクタン、ピラジン−２，３−ジカルボキシレート、イソフタレート、１，３，５−ベンゼントリカルボキシレート、２−メチルイミダゾール、プリン、２−アミノテレフタラート等が挙げられる。
【００３１】
これらの金属イオンと有機配位子は、ＭＯＦの結晶性構造を形成できる範囲で任意に選択することができる。１種類の金属イオンと１種類の有機配位子とを組み合せてＭＯＦとしてもよいし、複数種類の金属イオン及び／または複数種類の有機配位子を含むＭＯＦとしてもよい。
【００３２】
本発明の複合化膜を気体分離に用いる場合には、分離する気体分子の大きさに応じて、適切な孔径を有するＭＯＦを用いればよい。なお、数千種類もの数のＭＯＦが既に合成、報告されており、その数はいまだ増え続けている（非特許文献１）。
【００３３】
本発明の複合化膜に用いるＭＯＦとしては、親水性のＭＯＦが好ましい。親水性のＭＯＦであると、複合化膜の支持体である極性のセルロースナノファイバーとの密着性が高まり、ＭＯＦと支持体との間隙からのガスのリークが減少する。ここで、親水性のＭＯＦとは、極性有機配位子と金属イオンで構成されたＭＯＦをいう。
【００３４】
ＭＯＦは従来知られる方法で製造することができる。特に本発明においては、後述するように、セルロースナノファイバーの酸基に金属イオンを導入し、これを足場として、ＭＯＦを合成すると、ＭＯＦとセルロースナノファイバー支持体との密着性がより高まるので好ましい。
【００３５】
（３）複合体
本発明の複合体は、上述の通り、０．２〜２．２ｍｍｏｌ／ｇの酸基量、０．１〜１０μｍの平均繊維長、及び１〜１００ｎｍの平均繊維径を有するセルロースナノファイバーと、金属−有機構造体（ＭＯＦ）とからなる。ＭＯＦは、セルロースナノファイバーの酸基に結合させた金属化合物を足場にしてセルロースナノファイバー上に合成すると、ＭＯＦとセルロースナノファイバー支持体との密着性が高まるので、好ましい。具体的には、まず、上述の方法により得られた酸基を有するセルロースナノファイバーの水分散液に、ＭＯＦを形成するための金属イオンを生じる金属化合物を添加して、酸基に金属イオンを結合させる。金属イオンは、セルロースナノファイバーの酸基とほぼ化学量論的に結合する（例えば、２価の金属イオンの場合、セルロースナノファイバーの酸基量に対してほぼ半分の量の金属イオンが結合する）ことを本発明者らは確認している。したがって、セルロースナノファイバー水分散液に対する金属イオンの添加量は、セルロースナノファイバーの酸基量と、金属イオンの価数に応じて、適宜決定すればよいと考えられる。次に、溶媒を、所望により有機溶媒（例えば、Ｎ，Ｎ−ジメチルホルムアミド）に置換し、分散、遠心分離、上清除去を繰り返して、金属イオン−セルロースナノファイバー複合体を得る。得られた複合体を、溶媒に分散し、ＭＯＦを形成するための金属イオンを生じる金属化合物と、ＭＯＦの有機配位子となる有機化合物とを添加して、加熱下で数時間撹拌した後に、室温まで冷却する。ここに貧溶媒（例えば、メタノール）を添加し、撹拌、遠心分離、上清の除去を繰り返して、溶媒を置換する。これにより、ＭＯＦ−セルロースナノファイバー複合体の分散液が得られる。このようにして形成されたＭＯＦ−セルロースナノファイバー複合体は、セルロースナノファイバー表面の酸基に結合した金属イオンを足場として、ＭＯＦが形成されている。このようなＭＯＦ−セルロースナノファイバー複合体の概略図を図１に示す。図１は、ＭＯＦとして、ＺＩＦ−９０（亜鉛と２−イミダゾールカルバルデヒドとからなるＭＯＦ）を用いた場合の例である。図１におけるＴＯＣＮは、ＴＥＭＰＯ酸化されたセルロースナノファイバー（ＴＥＭＰＯ−ｏｘｉｄｉｚｄ ｃｅｌｌｕｌｏｓｅ ｎａｎｏｆｉｂｅｒ）である。
【００３６】
得られた複合体の分散液から、溶媒を除去することにより、膜を形成することができる。膜の形成方法は、これに限定されないが、例えば、目皿付きの漏斗（ブフナー漏斗など）に濾紙をセットし、複合体の分散液を注ぎいれて吸引濾過を行い、濾紙上に複合体を膜状に残存させ、乾燥させることにより、複合体の膜（複合化膜）を形成することができる。乾燥時には、例えば、金属プレート等を押し付けることにより圧力をかけながら乾燥させると、なめらかな膜が得られるので好ましい。複合化膜は、膜単独で得てもよいし、また、濾紙などの基材上に接着した形で得てもよい。
【００３７】
得られた複合化膜は、所望により強度を補強するための基材を片面または両面に配置するなどして、気体分離用のフィルターとして用いてもよい。強度を補強するための基材としては、気体透過性を有するものであればよく、例えば、これらに限定されないが、濾紙等の紙（セルロース）基材；ガラスフィルター；金属または金属酸化物のメッシュ、ハニカム、もしくは発泡体；または多孔性の高分子基材等を用いることができる。
【実施例】
【００３８】
次に、本発明を実施例により更に詳細に説明するが、本発明はこれに限定されるものではない。
【００３９】
（参考例１）金属−有機構造体（ＭＯＦ）の合成
硝酸亜鉛（ＩＩ）六水和物（Ｚｎ（ＮＯ３）２・６Ｈ２Ｏ）２．５ｍｍｏｌと、２−イミダゾールカルバルデヒド１０ｍｍｏｌを、Ｎ，Ｎ−ジメチルホルムアミド（ＤＭＦ）２５ｍｌに加えて撹拌し、さらにオイルバス（８０℃）で４時間撹拌した。その後、オイルバスから取り出して、室温になるまで撹拌を続けた。メタノール２５ｍｌを添加して３０分間撹拌した後、遠心分離（２５℃、１０１，０００ｒｐｍ、６０分）に供し、上清を除去した。全体量が５０ｍｌになるようにメタノールを添加した後、生じたＭＯＦを、ボルテックスとソニケーションを用いて十分に分散させて遠心分離（同条件）に供し、上清を除去する操作を３回繰り返した。ＭＯＦ中のＤＭＦを除去するために、全体量が５０ｍｌとなるようにメタノールを添加して一日撹拌し、遠心分離（同条件）に供して上清を除去した。室温で乾燥させたあと、１７０℃でエバポレーションに供してＭＯＦの粉末を得た。得られたＭＯＦは、ＺＩＦ−９０の名称で知られるＭＯＦである。
【００４０】
（実施例１）ＭＯＦ−ＴＯＣＮ複合化膜の製造
（１）金属−ＴＯＣＮ複合体の調製
日本製紙株式会社製のＴＥＭＰＯ酸化セルロースナノファイバー（ＴＯＣＮ）（酸基量１．１８ｍｍｏｌ／ｇ、平均繊維長０．４８μｍ、平均繊維径８ｎｍ）の水分散液５０ｍｌに、硝酸亜鉛（ＩＩ）六水和物（Ｚｎ（ＮＯ３）２・６Ｈ２Ｏ）１ｍｍｏｌを加え、ボルテックスとソニケーションを用いて十分に分散させた後、遠心分離（同条件）にかけて上清を除去した。全体量が５０ｍｌとなるようにアセトンを添加し、ボルテックスとソニケーションを用いて分散させた後、遠心分離（同条件）に供し、上清を除去する操作を３回繰り返した。全体量が５０ｍｌとなるように、ＤＭＦを添加し、ボルテックスとソニケーションを用いて分散させた後、遠心分離（同条件）に供し、上清を除去する操作を３回繰り返して、金属−ＴＯＣＮ複合体を得た。
【００４１】
（２）ＭＯＦ−ＴＯＣＮ複合体の調製
得られた金属−ＴＯＣＮ複合体、硝酸亜鉛（ＩＩ）六水和物（Ｚｎ（ＮＯ３）２・６Ｈ２Ｏ）１．５ｍｍｏｌ、２−イミダゾールカルバルデヒド１０ｍｍｏｌをＤＭＦ２５ｍｌに加えて撹拌し、さらにオイルバス（８０℃）で４時間撹拌した。その後、オイルバスから取り出して、室温になるまで撹拌を続けた。メタノール２５ｍｌを添加して３０分間撹拌した後、遠心分離（同条件）に供し、上清を除去した。全体量が５０ｍｌになるようにメタノールを添加した後、ボルテックスとソニケーションを用いて十分に分散させて遠心分離（同条件）に供し、上清を除去する操作を３回繰り返した。ＤＭＦを除去するために、全体量が５０ｍｌとなるようにメタノールを添加して１日撹拌し、遠心分離（同条件）に供して上清を除去した。全体量が５０ｍｌとなるようにメタノールを添加して、ＭＯＦ−ＴＯＣＮメタノール分散液５０ｍｌを得た。複合体のＭＯＦは、ＺＩＦ−９０の名称で知られるＭＯＦである。
【００４２】
（３）ＭＯＦ−ＴＯＣＮ複合化膜の調製
得られたＭＯＦ−ＴＯＣＮメタノール分散液を、ブフナー漏斗にセットした市販のセルロース濾紙（面積９５ｃｍ２）上に注ぎいれ、吸引濾過を行った。さらに、金属プレートで圧力をかけながら乾燥させた。濾紙上の複合化膜は濾紙に接着しておらず、濾紙からはがすことにより単独のＭＯＦ−ＴＯＣＮ複合化膜が得られた。
【００４３】
（実施例２）ＭＯＦ−ＴＯＣＮ複合化膜の製造
市販のセルロース濾紙（面積９５ｃｍ２）をポリアミドポリアミンエピクロロヒドリン（ＰＡＥ、紙力増強剤）水溶液１．２５ｗｔ％に１５分間浸漬し、１０５℃で１時間乾燥させて、ＰＡＥ浸漬濾紙を得た。実施例１の（１）、（２）にしたがって得たＭＯＦ−ＴＯＣＮメタノール分散液を、ブフナー漏斗にセットしたＰＡＥ浸漬濾紙上に注ぎいれ、吸引濾過を行った。その後、別のＰＡＥ浸漬濾紙をさらに重ねて、アセトンで洗浄した後、４０℃で４時間乾燥させた。得られたＭＯＦ−ＴＯＣＮ複合化膜は、膜両面のＰＡＥ浸漬濾紙に接着していた。これは、ＰＡＥの持つアゼチジニウム環が、加熱によりＴＯＣＮ上の酸基と架橋したためと考えられる。このようにして、紙基材（濾紙）とＭＯＦ−ＴＯＣＮ複合化膜との積層体（ＭＯＦ−ＴＯＣＮフィルム＠ｐａｐｅｒ）が得られた。
【００４４】
（比較例１）
実施例２に記載の方法で得られたＰＡＥ浸漬濾紙を２枚重ねにしたものを比較例１とした。
【００４５】
（比較例２）
実施例２に記載の方法で得られたＰＡＥ浸漬濾紙上に、日本製紙株式会社製のＴＥＭＰＯ酸化セルロースナノファイバー（ＴＯＣＮ）（酸基量１．１８ｍｍｏｌ／ｇ、平均繊維長０．４８μｍ、平均繊維径８ｎｍ）の水分散液５０ｍｌを塗布した。その後、別のＰＡＥ浸漬濾紙をさらに重ねて、４０℃で４時間乾燥させた。これにより、紙基材（濾紙）とＴＯＣＮ膜との積層体（ＴＯＣＮ＠ｐａｐｅｒ）を得た。
【００４６】
＜Ｘ線回折による構造解析（ＸＲＤ）＞
参考例１のＭＯＦ（ＺＩＦ−９０）、実施例２のＭＯＦ−ＴＯＣＮ複合化膜、及び比較例２のＴＯＣＮ膜を、ＸＲＤ（株式会社島津製作所製ＸＤ−Ｄ１）により分析した。結果を図２に示す。
【００４７】
Ｘ線回折のプロファイルにより、ＴＯＣＮ膜にセルロースＩ型結晶の（１−１０）面と（１１０）面、（２００）面のピークが観察された。また、合成したＭＯＦ（ＺＩＦ−９０）担体のピークと、ＴＯＣＮの結晶ピークがＭＯＦ−ＴＯＣＮ複合化膜でも確認されたことから、ＴＯＣＮ結晶を維持したままでＴＯＣＮ上にＭＯＦが合成、複合化されていると考えられた。
【００４８】
＜走査型電子顕微鏡による観察（ＳＥＭ）＞
参考例１のＭＯＦ（ＺＩＦ−９０）、実施例２のＭＯＦ−ＴＯＣＮ複合化膜、及び比較例２のＴＯＣＮ膜をカーボンコートし、ＳＥＭ（ＪＦＥテクノリサーチ株式会社製Ｚｅｉｓｓ ＵＬＴＲＡ５５）により、各膜の表面を観察した。また、ＭＯＦ−ＴＯＣＮ複合化膜の断面も観察した。ＳＥＭ画像を図３に示す。図３のａ）は、参考例１のＭＯＦ結晶であり、ｂ）及びｅ）は、ＭＯＦ−ＴＯＣＮ複合化膜の表面である。ｃ）は、ＭＯＦ−ＴＯＣＮ複合化膜の断面である。ｄ）は、比較例２のＴＯＣＮ膜の表面である。
【００４９】
図３ｂ）において、ＴＯＣＮ表面上にもＭＯＦ結晶（図３ａ）と同様のキューブ状物質が見られたことから、ＴＯＣＮをマトリックスとするＭＯＦ合成が確認された。ＭＯＦ−ＴＯＣＮ複合化膜の断面図（図３ｃ）より、ＭＯＦが複合化膜の内部にも多数存在していることが明らかとなった。
【００５０】
また、図３ｅ）において、ＭＯＦ−ＴＯＣＮ複合化膜上の固定化されたＭＯＦ結晶表面には、ＴＯＣＮと思われるナノファイバー状の物質が絡んで密着している様子が観察された。ＭＯＦとＴＯＣＮの密着性には、アスペクト比の高いＴＯＣＮの物理的な絡み、また親水性のＺＩＦ−９０と極性高分子であるＴＯＣＮ間の静電的相互作用の存在も寄与していると考えられる。既報のＭＯＦ複合膜では、先に合成したＭＯＦの結晶を疎水性高分子に分散させることにより膜を形成しており、ＭＯＦ結晶と疎水性高分子支持体との親和性の低さによるＭＯＦ結晶と支持体との間に生じる隙間（例えば、非特許文献１の第９８６４頁の図２（ｃ）参照。ＭＯＦ（ＺＩＦ−９０）と、ポリイミド支持体（６ＦＤＡ−ＤＡＭ）とからなる複合化膜のＳＥＭ画像において、ＭＯＦと支持体との間に隙間が生じている）や、支持体自体の気体透過性の高さにより、気体の選択透過率が低下している可能性があったが、実施例の複合化膜では、ＭＯＦ（ＺＩＦ−９０）の結晶を、ＴＯＣＮ界面上の酸基に導入した金属イオン（Ｚｎ２＋）との配位結合を利用しつつ合成したために、よりＭＯＦ結晶と支持体との密着性が向上したと考えられる。
【００５１】
＜エネルギー分散型Ｘ線解析（ＤＥＳ）＞
ＭＯＦ−ＴＯＣＮ複合化膜について、ＳＥＭの表面構造解析と同時に、Ｔｈｅｒｍｏ ＥＬＥＣＴＲＯＮ社製のＮＳＳ３００を用いて、表面の元素分析を行った。結果を図４に示す。
【００５２】
画像でＭＯＦ結晶が視認できない部分（図４ａの１）においても、Ｚｎの特性Ｘ線が検出された（図４ｂ）。ＭＯＦ−ＴＯＣＮ複合化膜表面に粒径の小さなＭＯＦ結晶が存在するか、または複合化膜内部にＭＯＦ結晶が存在するものと考えられる。
【００５３】
＜耐水性＞
ＭＯＦ−ＴＯＣＮ複合化膜に水を滴下したところ、膜表面に水滴を形成せずに容易に吸収したことから、複合化膜は親水性であることが確認できた。水に対する耐性は、比較例２のＴＯＣＮ膜のみでは、水に浸して一定時間放置すると水を吸収してゲル状態となったが、ＭＯＦ−ＴＯＣＮ複合化膜では、水に浸しても構造が崩れなかった。セルロース繊維同士の水素結合と物理的な絡みによって構成されている紙やＴＯＣＮ膜とは異なり、ＭＯＦ−ＴＯＣＮ複合化膜では、ＴＯＣＮ結晶界面上の酸基に存在している金属イオンがＴＯＣＮの繊維を架橋しているために、水中での繊維間の解離が抑制されている可能性が示唆される。
【００５４】
＜ガス分離性能の試験＞
マスフローコントローラＭＯＤＥＬ８５００（コフロック株式会社製）、マスフローメーターＭＯＤＥＬ３８１０ＤＳ（コフロック株式会社製）、バキュームコントローラＶ−８５０（日本ビュッヒ株式会社製、ＧＣ−８Ａ（島津製作所製）を組み立てた（図５に概要を示す）。比較例１のＰＡＥ浸漬濾紙（ｐａｐｅｒ）、実施例２のＰＡＥ浸漬濾紙とＭＯＦ−ＴＯＣＮ複合化膜との積層体（ＭＯＦ−ＴＯＣＮフィルム＠ｐａｐｅｒ）、及び比較例２のＰＡＥ浸漬濾紙とＴＯＣＮ膜との積層体（ＴＯＣＮ＠ｐａｐｅｒ）のそれぞれを分離膜として用い、ＣＯ２：ＣＨ４＝１：１の割合で混合したガスを差圧０．１ＭＰａ、各ガス供給量１００ｓｃｃｍで流して、ガス分離試験を行った。なお、ＭＯＦ（ＺＩＦ−９０）の孔径は０．３５ｎｍ、二酸化炭素分子の大きさは０．３３ｎｍ、メタン分子の大きさは０．３８ｎｍである。ガスの透過率は、次の式で表すことができる。
【００５５】
【数１】
0006566463.tif 000002
また、ＣＯ２／ＣＨ４の透過選択率は、透過率の比で表すことができる。
【００５６】
【数２】
0006566463.tif 000003
各ガスの透過流量の測定結果を図６に示す。比較例１の濾紙のみ（ｐａｐｅｒ）に比べて、比較例２のＴＯＣＮ単独膜（ＴＯＣＮ＠ｐａｐｅｒ）では、ＣＨ４透過流量とＣＯ２透過流量がともに９９％減少しており、ＴＯＣＮ支持体に高いガスバリア性があることがわかる。実施例２の複合化膜（ＭＯＦ−ＴＯＣＮ＠ｐａｐｅｒ）では、比較例１の濾紙のみ（ｐａｐｅｒ）に比べて、ＣＨ４透過流量が９９％減少したが、ＣＯ２透過流量は６７％を維持した。ＣＨ４透過流量の減少は、ＴＯＣＮ支持体のガスバリア性に起因するものであると考えられる。一方、ＣＯ２は、ＴＯＣＮ支持体に導入されたＭＯＦの孔径よりも分子サイズが小さく、複合化膜のＭＯＦ部分を通過したものと考えられる。
【００５７】
本発明のＭＯＦ−ＴＯＣＮ＠ｐａｐｅｒにおける透過流量から計算したＣＯ２の透過率は、１１８００ｂａｒｒｅｒであり、これは、非特許文献１の第９８６５頁の表１に記載のＺＩＦ−９０とポリイミド支持体との複合化膜のＣＯ２透過流量７２０ｂａｒｒｅｒの約１６倍に相当し、本発明の複合化膜は、既報のＭＯＦ複合化膜に比べて、極めて高いＣＯ２透過性を示すことがわかる。上記の通り、ＴＯＣＮ支持体自体は、高いガスバリア性を有するから、ＴＯＣＮにＭＯＦを導入することにより、ＴＯＣＮの緻密な膜に、ＭＯＦの孔径に応じた孔を形成することができたことが示唆される。
【００５８】
ＣＯ２／ＣＨ４透過選択率を計算すると、比較例１の濾紙のみではほぼ１であり、濾紙自体にはＣＯ２／ＣＨ４分離能はないことがわかる。一方、実施例２のＭＯＦ（ＺＩＦ−９０）−ＴＯＣＮ＠ｐａｐｅｒでは６８であった。これは、非特許文献１の第９８６５頁の表１に記載のＺＩＦ−９０とポリイミド支持体との複合化膜のＣＯ２／ＣＨ４（ＣＯ２：ＣＨ４＝１：１）透過選択率３７に比べて顕著に高い値であり、本発明のＴＯＣＮを支持体とするＭＯＦ複合化膜は、ＭＯＦとして同じ種類のもの（ＺＩＦ−９０）を使用した場合でも、既報のＭＯＦ複合化膜に比べて、顕著に高いＣＯ２／ＣＨ４透過選択率を示すことがわかる。既報のＭＯＦ複合化膜では、ポリイミド支持体部分または支持体とＭＯＦとの隙間部分でＣＨ４が透過している可能性があり、これにより透過選択率が低下している可能性がある。一方、本発明のＴＯＣＮを支持体とするＭＯＦ複合化膜は、ＴＯＣＮ自体に高いガスバリア性があるため、ＴＯＣＮ支持体部分での気体のリークを防ぐことができ、また、ＭＯＦとＴＯＣＮとの親和性による密着性の向上により、ＭＯＦ周囲の隙間から気体のリークも減少し、これにより、透過選択率が大幅に向上したと考えられる。
【図１】
0006566463.tif 000004
【図２】
0006566463.tif 000005
【図３】
0006566463.tif 000006
【図４】
0006566463.tif 000007
【図５】
0006566463.tif 000008
【図６】
0006566463.tif 000009